(57)【特許請求の範囲】
【請求項１】
固体高分子電解質膜と、この固体高分子電解質膜の両面に配置したアノード触媒層およびカソード触媒層と、これら触媒層の前記固体高分子電解質膜と接する面の反対の面にそれぞれ配置されかつ多孔質層で形成されるアノードガス拡散層およびカソードガス拡散層とを備えた固体高分子型燃料電池において、前記アノードガス拡散層および前記カソードガス拡散層を形成する多孔質層の気孔率が７０％以上であり、前記アノードガス拡散層を形成する少なくとも一つの多孔質層の平均気孔径は、前記カソードガス拡散層を形成する多孔質層の平均気孔径よりも小さいことを特徴とする固体高分子型燃料電池。
【請求項２】
固体高分子電解質膜と、この固体高分子電解質膜の両面に配置した一対のアノード用およびカソード用の触媒層と、これら触媒層の前記固体高分子電解質膜と接する面の反対の面に配置されかつ多孔質層で形成される一対のアノード用およびカソード用のガス拡散層とを備えた固体高分子型燃料電池において、上記アノード用およびカソード用の少なくとも一方のガス拡散層は、複数の多孔質層で構成され、この複数の多孔質層のうち触媒層に近い多孔質層の反応ガス下流部に位置する部分の平均気孔径が、反応ガス上流部に位置する部分の平均気孔径よりも大きいことを特徴とする固体高分子型燃料電池。
【請求項３】
触媒層と接する多孔質層の気孔の９０％以上が１０μｍ以下の気孔径で構成されることを特徴とする請求項１または２に記載の固体高分子型燃料電池。
【請求項４】
固体高分子電解質膜の両面にアノード触媒層およびカソード触媒層を接合し、これら触媒層の前記固体高分子電解質膜と接する面の反対の面にそれぞれ多孔質層で形成されるアノードガス拡散層およびカソードガス拡散層を接合する固体高分子型燃料電池の製造方法において、前記アノードガス拡散層は、カーボン多孔質体に少なくともカーボン粒子とフッ素樹脂分散体とからなるインクを塗布面が触媒層と接するように塗布した後、フッ素樹脂のガラス転移温度以上で熱処理して形成する一方、前記カソードガス拡散層は、カーボン多孔質体に少なくともカーボン粒子とフッ素樹脂粒子とからなる粉体を塗布面が触媒層と接するように塗布した後、フッ素樹脂のガラス転移温度以上で熱処理して形成することを特徴とする固体高分子型燃料電池の製造方法。
【請求項５】
フッ素樹脂固形分の重量割合をカーボン粒子とフッ素樹脂固形分の合計重量に対して６５％以下にすることを特徴とする請求項４記載の固体高分子型燃料電池の製造方法。
【請求項６】
固体高分子電解質膜の両面に一対の触媒層を接合し、これら触媒層の前記固体高分子電解質膜と接する面の反対の面に、多孔質層で形成される一対のガス拡散層を接合する固体高分子型燃料電池の製造方法において、前記ガス拡散層の反応ガス上流部に位置する部分には、カーボン多孔質体に少なくともカーボン粒子とフッ素樹脂分散体とからなるインクを塗布面が触媒層に接するように塗布した後、フッ素樹脂のガラス転移温度以上で熱処理して形成する一方、反応ガス下流部に位置する部分には、カーボン多孔質体に少なくともカーボン粒子とフッ素樹脂とからなる粉体を塗布面が触媒層に接するように塗布した後、フッ素樹脂のガラス転移温度以上で熱処理して形成したことを特徴とする固体高分子型燃料電池の製造方法。
【発明の詳細な説明】
【０００１】
【発明の属する技術分野】
本発明は、ガス拡散層の気孔径を最適化した固体高分子型燃料電池およびその製造方法に関する。
【０００２】
【従来の技術】
一般に、燃料電池は、水素などの燃料と空気などの酸化剤を電気化学的に反応させることにより、上記燃料の持つ化学エネルギーを電気エネルギーに直接変換する装置である。また、燃料電池は、電解質の違いなどにより様々なタイプのものに分類され、その一つとして電解質に固体高分子電解質膜を用いた固体高分子型燃料電池が知られている。
【０００３】
図１３は従来の固体高分子型燃料電池の構成を示す断面図である。図１３に示すように、従来の固体高分子型燃料電池は、アノードガス拡散層１ａおよびカソードガス拡散層１ｂにそれぞれＰｔなどからなる触媒層２ａ、２ｂを介し、イオン導電性およびガス分離機能を有する固体高分子電解質膜３を挟持させた単電池４と、電極であるアノードガス拡散層１ａおよびカソードガス拡散層１ｂのそれぞれに反応ガスを供給するための溝を有するガス不透過性のセパレータ５とを具備して構成される。
【０００４】
そして、アノードガス拡散層１ａに水素などの燃料を、カソードガス拡散層１ｂに空気などの酸化剤をそれぞれ供給すると、電気化学反応により単電池４で起電力が生じる。この単電池４の起電力は高々１Ｖ程度と低いため、通常複数の単電池４を積層した電池スタックとして使用される。この電気化学反応は発熱反応であるので、余剰な熱を除去するため、単電池４をセパレータ５を介して複数積層した単電池積層体６ごとに冷媒を流通させる冷却板７が介挿されている。
【０００５】
また、系外へのガスリークは、ガス利用率の低下や水素などの可燃ガスによる爆発の危険性があるため、固体高分子電解質膜３とセパレータ５との間はシール剤８を介してガスシールされている。
【０００６】
固体高分子電解質膜３には、例えばフッ素系イオン交換膜であるパーフルオロスルホン酸膜が用いられており、これらの固体高分子電解質膜３は、分子中に水素イオンの交換基を持ち、含水することにより電解質として機能する。しかし、電池の含水量が少ないと、固体高分子電解質膜３のイオン導電性が悪化し、電解質としての機能が著しく低下するため、電池性能が低下する。一方、逆に電池の含水量が過剰になると、電池反応部で水が凝縮し、電池反応部へのガスの供給が阻害されるため、同様に電池性能が低下する。
【０００７】
ところで、カソードガス拡散層１ｂでは、電極反応に伴って水が生成されるので、アノードガス拡散層１ａよりも含水量が多く、反応ガスの相対湿度も高い。また、カソードガス拡散層１ｂで生成した水は、一部アノードガス拡散層１ａにも移動し、これらの水分は反応ガスによって一部持ち出されるので、反応ガスの下流の方が上流と比較して相対湿度が高い。
【０００８】
すなわち、アノードガス拡散層１ａとカソードガス拡散層１ｂ、あるいは反応ガスの上流と下流とでは、反応ガスの相対湿度に分布が生じている。このように電池平面内に生じている反応ガスの相対湿度の面内分布によって、電池平面内において触媒層や電解質膜といった電極反応部の含水量に面内分布が発生する。
【０００９】
その結果、含水量の過剰な部分では水の凝縮によってガス拡散性が悪化する一方、含水量の少ない部分では電解質機能の低下に伴って反応表面積が低下するので、電流密度の面内不均一化が生じ、電池性能が低下する。
【００１０】
したがって、電池性能の低下を防ぐためには、反応ガスの上流および下流における相対湿度の分布が触媒層や電解質膜の含水量の面内分布を引き起こさないようにする必要がある。その一例として、通常ガス拡散層に用いられている気孔径が大きいカーボン多孔質体の触媒層と接する面に、カーボン多孔質体よりも気孔径の小さい気孔の割合が多い層を設けることで、反応ガスの相対湿度の分布によって電極反応が行われる触媒層や電解質膜の含水量に分布を生じさせないような緩衝材としての働きを持たせたものが案出されている。
【００１１】
【発明が解決しようとする課題】
しかしながら、上述した従来例において、長時間発電を行っていると、アノードガス拡散層１ａとカソードガス拡散層１ｂとの相対湿度の違い、あるいは反応ガスの上流と下流における相対湿度の違いに起因する反応ガスの相対湿度の面内分布によって、徐々に電極反応部でも電池面内における含水量に分布が生じる。この電極反応部における含水量の電池面内分布によって、水の凝縮によるガス拡散性の低下および乾燥による電解質性能の低下に伴う反応面積の低下が生じて、電流密度の不均一化が発生するため、電池電圧が低下するという課題がある。
【００１２】
一方、燃料電池スタックでは、端部に位置するセルの方が放熱量が多いため、中央部に位置するセルよりも電池温度が低く相対湿度が高い。したがって、端部に位置するセルは、水の凝縮によるガス拡散機能の低下により、中央部のセルよりも電池電圧が低いという課題もある。
【００１３】
そこで、本発明は上記事情を考慮してなされたもので、固体高分子型燃料電池用のガス拡散層の気孔径を最適化することで、従来課題となっていた反応ガスの相対湿度の分布によって生じ、かつ電池反応部の経時的に生じる含水量分布の不均一化を是正することにより、経時的に安定した電圧が得られる高性能な固体高分子型燃料電池およびその製造方法を提供することにある。
【００１４】
【課題を解決するための手段】
そこで、上記課題を解決するため、請求項１記載の固体高分子型燃料電池は、固体高分子電解質膜と、この固体高分子電解質膜の両面に配置したアノード触媒層およびカソード触媒層と、これら触媒層の前記固体高分子電解質膜と接する面の反対の面にそれぞれ配置されかつ多孔質層で形成されるアノードガス拡散層およびカソードガス拡散層とを備えた固体高分子型燃料電池において、前記アノードガス拡散層およびを前記カソードガス拡散層を形成する多孔質層の気孔率が７０％以上であり、前記アノードガス拡散層を形成する少なくとも一つの多孔質層の平均気孔径は、前記カソードガス拡散層を形成する多孔質層の平均気孔径よりも小さいことを特徴とする。
【００１５】
請求項１記載の固体高分子型燃料電池の構成により、相対的に含水量の少ないアノードの電極反応部からガス拡散層を介して反応ガスとともに排出される水分の量は減少し、相対的に含水量の多いカソードの電極反応部からガス拡散層を介して反応ガスとともに排出される水分の量は増加するので、電極反応部の含水量の面内分布が抑制される。
【００１６】
請求項２記載の固体高分子型燃料電池は、固体高分子電解質膜と、この固体高分子電解質膜の両面に配置した一対のアノード用およびカソード用の触媒層と、これら触媒層の前記固体高分子電解質膜と接する面の反対の面に配置されかつ多孔質層で形成される一対のアノード用およびカソード用のガス拡散層とを備えた固体高分子型燃料電池において、上記アノード用およびカソード用の少なくとも一方のガス拡散層は、複数の多孔質層で構成され、この複数の多孔質層のうち触媒層に近い多孔質層の反応ガス下流部に位置する部分の平均気孔径が、反応ガス上流部に位置する部分の平均気孔径よりも大きいことを特徴とすることを特徴とする。
【００１７】
上記の固体高分子型燃料電池の構成により、相対的に含水量の少ない反応ガス上流部では電極反応部からガス拡散層を介して反応ガスとともに排出される水分の量は減少し、相対的に含水量の多い反応ガス下流部では電極反応部からガス拡散層を介して反応ガスとともに排出される水分の量は増加するので、電極反応部の含水量の面内分布の発生が抑制される。
【００１８】
本発明の変形例に係る固体高分子型燃料電池は、固体高分子電解質膜と、この固体高分子電解質膜の両面に配置した一対の触媒層と、前記固体高分子電解質膜と接する面の反対の面に配置されかつ多孔質層で形成される一対のガス拡散層とを有する単電池を、反応ガス供給機能を有するガス不透過性セパレータを介して複数積層した積層体として構成される固体高分子型燃料電池において、前記積層体の端部に位置する少なくとも１セルのガス拡散層を形成する多孔質層の平均気孔径は、前記積層体の中央部のセルのガス拡散層を形成する多孔質層の平均気孔径よりも大きいことを特徴とする。
【００１９】
積層体端部のセルでは放熱により、中央部に位置するセルと比べて温度が低く、相対湿度が高くなる。よって、端部のセルでは水の凝縮により、ガス拡散性が低下する。上記の固体高分子型燃料電池の構成により、積層体端部のセルでは、電極反応部からガス拡散層を介して反応ガスとともに排出される水分の量が増加するため、ガス拡散性が向上する。
【００２０】
請求項３記載の固体高分子型燃料電池は、請求項１ないし２のいずれかに記載の触媒層と接する多孔質層の気孔の９０％以上が１０μｍ以下の気孔径で構成されることを特徴とする。
【００２１】
請求項３記載の固体高分子型燃料電池の構成により、反応ガスと電極反応部の間で水分の移動量が減少するので、反応ガスの相対湿度が低い領域では、電極反応部からガス拡散層を介して反応ガスとともに排出される水分の量が減少し、反応ガスの相対湿度が高い領域では、電極反応部に供給される水分の量が減少するので、反応ガスの相対湿度の面内分布により生じる電極反応部の含水量の面内分布が緩和される。
【００２２】
上記各固体高分子型燃料電池において、触媒層と接する多孔質層の気孔率を７０％以上にすることが好ましい。
【００２３】
上記気孔率を調整した固体高分子型燃料電池によれば、ガス拡散層のガス拡散機能の低下を防ぐことができる。
【００２４】
請求項４記載の固体高分子型燃料電池の製造方法は、固体高分子電解質膜の両面にアノード触媒層およびカソード触媒層を接合し、これら触媒層の前記固体高分子電解質膜と接する面の反対の面にそれぞれ多孔質層で形成されるアノードガス拡散層およびカソードガス拡散層を接合する固体高分子型燃料電池の製造方法において、前記アノードガス拡散層は、カーボン多孔質体に少なくともカーボン粒子とフッ素樹脂分散体とからなるインクを塗布面が触媒層と接するように塗布した後、フッ素樹脂のガラス転移温度以上で熱処理して形成する一方、前記カソードガス拡散層は、カーボン多孔質体に少なくともカーボン粒子とフッ素樹脂粒子とからなる粉体を塗布面が触媒層と接するように塗布した後、フッ素樹脂のガラス転移温度以上で熱処理して形成することを特徴とする。
【００２５】
請求項４記載の固体高分子型燃料電池の製造方法によれば、アノードガス拡散層のうち触媒層と接する多孔質層は、カソード拡散層のうち触媒層と接する多孔質層よりも平均気孔径が小さくなる。
【００２６】
請求項５記載の固体高分子型燃料電池の製造方法は、請求項６記載のフッ素樹脂固形分の重量割合をカーボン粒子とフッ素樹脂固形分の合計重量に対して６５％以下にすることを特徴とする。
【００２７】
請求項５記載の固体高分子型燃料電池の製造方法によれば、ガス拡散層の気孔率が７０％以上になる。
【００２８】
請求項６記載の固体高分子型燃料電池の製造方法は、固体高分子電解質膜の両面に一対の触媒層を接合し、これら触媒層の前記固体高分子電解質膜と接する面の反対の面に、多孔質層で形成される一対のガス拡散層を接合する固体高分子型燃料電池の製造方法において、前記ガス拡散層の反応ガス上流部に位置する部分には、カーボン多孔質体に少なくともカーボン粒子とフッ素樹脂分散体とからなるインクを塗布面が触媒層に接するように塗布した後、フッ素樹脂のガラス転移温度以上で熱処理して形成する一方、反応ガス下流部に位置する部分には、カーボン多孔質体に少なくともカーボン粒子とフッ素樹脂とからなる粉体を塗布面が触媒層に接するように塗布した後、フッ素樹脂のガラス転移温度以上で熱処理して形成したことを特徴とする。
【００２９】
請求項６記載の固体高分子型燃料電池の製造方法によれば、ガス拡散層のうち触媒層と接する多孔質層の反応ガス下流部に位置する部分は、反応ガス上流部に位置する部分よりも平均気孔径が大きくなる。
【００３０】
【発明の実施の形態】
以下、本発明の実施形態を図面を参照して具体的に説明する。なお、従来の構成と同一または対応する部分には図１３と同一の符号を用いて説明する。
【００３１】
［第１実施形態］
図１は本発明に係る固体高分子型燃料電池の第１実施形態を示す断面図である。
【００３２】
図１に示すように、固体高分子型燃料電池は、固体高分子電解質膜３と、この固体高分子電解質膜３の両面に配置したアノード触媒層２ａおよびカソード触媒層２ｂと、これら触媒層２ａ，２ｂの固体高分子電解質膜３と接する面の反対の面にそれぞれ配置されかつ多孔質層で形成されるアノードガス拡散層１ａおよびカソードガス拡散層１ｂとで単電池４が構成されている。なお、本実施形態の固体高分子型燃料電池の他の構成は、図１３と同様であるので、その説明を省略する。
【００３３】
アノードガス拡散層１ａは、カーボンペーパー１ｃ（厚さ２７０μｍ）とカーボン層１ｄの２層の多孔質層で構成される。このアノードカーボン層１ｄは、カーボン粒子（ＶｕｌｃａｎＸＣ−７２Ｒ）、ポリテトラフルオロエチレンディスパージョン（分散体）（ＴＦＥ３０）、界面活性剤および純水を混合したインクをスクリーンプリンターを用いてカーボンペーパー１ｃ上に塗布した後、３５０℃で１５分間熱処理を行い形成した。
【００３４】
一方、カソードガス拡散層１ｂは、カーボンペーパー１ｃとカソードカーボン層１ｅの２層の多孔質層で構成される。このカソードカーボン層１ｅは、カーボン粒子（ＶｕｌｃａｎＸＣ−７２Ｒ）およびポリテトラフルオロエチレン粉末（ＴＦＥ６０）を混合した粉体をカーボンペーパー１ｃ上に塗布した後、３５０℃で１５分間熱処理を行い形成した。
【００３５】
図２はポリテトラフルオロエチレンの含有量を３５％としたときの、アノードカーボン層１ｄおよびカソードカーボン層１ｅの気孔径分布を示したものである。アノードカーボン層１ｄよりもカソードカーボン層１ｅの方が気孔径が大きいものの割合が多く、平均気孔径が大きくなっている。ここで、アノードカーボン層１ｄおよびカソードカーボン層１ｅは、いずれも９０％以上が１０μｍ以下の気孔で構成されており、気孔率が約８０％となるものが得られた。
【００３６】
次に、アノードカーボン層１ｄの上にアノード触媒層２ａを、カソードカーボン層１ｅ上にカソード触媒層２ｂをそれぞれ形成し、固体高分子電解質膜３を挟持させて接合し、上記のように単電池４を作成した。
【００３７】
このように本実施形態の固体高分子型燃料電池では、アノードガス拡散層１ａを形成する少なくとも一つの多孔質層の平均気孔径を、カソードガス拡散層１ｂを形成する多孔質層の平均気孔径よりも小さくしてある。
【００３８】
以上のように、本実施形態の固体高分子型燃料電池の製造方法では、アノードガス拡散層１ａは、カーボン多孔質体に少なくともカーボン粒子とフッ素樹脂分散体とからなるインクを塗布面が触媒層と接するように塗布した後、フッ素樹脂のガラス転移温度以上で熱処理して形成する一方、カソードガス拡散層１ｂは、カーボン多孔質体に少なくともカーボン粒子とフッ素樹脂粒子とからなる粉体を塗布面が触媒層と接するように塗布した後、フッ素樹脂のガラス転移温度以上で熱処理して形成している。
【００３９】
次に、本実施形態の作用および効果について説明する。
【００４０】
本実施形態の固体高分子型燃料電池では、アノードカーボン層１ｄの平均気孔径はカソードカーボン層１ｅの平均気孔径と比べて小さいので、含水量の少ないアノードの電極反応部からガス拡散層を介して反応ガスとともに排出される水分の量は減少し、相対的に含水量の多いカソードの電極反応部からガス拡散層を介して反応ガスとともに排出される水分の量は増加するので、電極反応部の含水量の面内分布が緩和される。
【００４１】
本実施形態の固体高分子型燃料電池について、運転温度８０℃、運転圧力０．１ＭＰａ、電流密度４００ｍＡ／ｃｍ２、アノード加湿温度７０℃、カソード加湿温度７０℃、水素ガス利用率７０％、空気ガス利用率４０％で発電試験を行った。ここで、本実施形態の電池と比較するため、カーボン層の仕様のみを変更した電池を作成し、同様な条件で発電試験を行った。以下に比較例１，２として示す。
【００４２】
比較例１の電池は、アノードカーボン層およびカソードカーボン層として、本実施形態におけるカソードカーボン層と同様の仕様のものを用いた電池である。すなわち、比較例１の電池はアノードおよびカソードの気孔径分布が等しくなるようにした電池である。
【００４３】
比較例２の電池は、アノードカーボン層として、本実施形態のカソードカーボン層と同様な仕様のもの、カソードカーボン層として、本実施形態のアノードカーボン層と同様な仕様のものをそれぞれ用いた電池である。すなわち、比較例２の電池はアノードカーボン層の方がカソードカーボン層の平均気孔径よりも大きくなるようにした電池である。
【００４４】
図３はセル電圧の経時変化を示したものである。この図から明らかなように、本実施形態の電池は比較例１，２の電池よりも電圧の経時特性が優れていることが判る。
【００４５】
このように本実施形態の固体高分子型燃料電池によれば、アノードガス拡散層１ａを形成する少なくとも一つの多孔質層の平均気孔径を、カソードガス拡散層１ｂを形成する多孔質層の平均気孔径よりも小さくしたことにより、相対的に含水量の少ないアノードの電極反応部からガス拡散層を介して反応ガスとともに排出される水分の量は減少し、相対的に含水量の多いカソードの電極反応部からガス拡散層を介して反応ガスとともに排出される水分の量は増加する。
【００４６】
したがって、経時的に生じていた電極反応部の含水量の電池面内分布が緩和されるので、電池反応部で局所的に発生する水の凝縮による拡散性の低下および乾燥による電解質性能の低下に伴う反応面積の低下によって生じる電流密度の不均一化を防ぐことができ、電池電圧の経時安定性が向上する。
【００４７】
また、本実施形態の固体高分子型燃料電池の製造方法によれば、アノードガス拡散層１ａのうち触媒層と接する多孔質層は、カソードガス拡散層１ｂのうち触媒層と接する多孔質層よりも平均気孔径が小さくなる。
【００４８】
［第２実施形態］
第２実施形態は、前記第１実施形態の固体高分子型燃料電池の構成と同様であって、アノードカーボン層１ｄおよびカソードカーボン層１ｅの気孔の９０％以上が１０μｍ以下の気孔で構成されている。すなわち、触媒層と接する多孔質層の気孔の９０％以上が１０μｍ以下の気孔径で構成されている。
【００４９】
次に、本実施形態の作用および効果について説明する。
【００５０】
本実施形態の電池について、運転温度８０℃、運転圧力０．１ＭＰａ、電流密度４００ｍＡ／ｃｍ２、アノード加湿温度７０℃、カソード加湿温度７０℃、水素ガス利用率７０％、空気ガス利用率４０％で発電試験を行った。ここで、本実施形態の電池と比較するため、カーボン層の仕様のみを変更した電池を作成し、同様な条件で発電試験を行った。以下比較例として示す。
【００５１】
比較例の電池として、カソードカーボン層を形成する際に用いるカーボン粉の粒子径を系統的に変えたものを作成した。カソードカーボン層以外の仕様は全て統一した。カーボン粉末の粒子径を増加させることで、１０μ以下の気孔が占める割合は徐々に低下したカーボン層を得ることができた。
【００５２】
図４に１０μｍ以下の気孔が占める割合と、１０００時間後のセル電圧の低下量との関係を示す。この図から明らかなように、本実施形態の燃料電池は、経時特性が比較例の電池よりも良好であることが判る。
【００５３】
このように本実施形態によれば、アノードカーボン層１ｄおよびカソードカーボン層１ｅは、いずれも９０％以上が１０μｍ以下の気孔で構成したので、反応ガスの相対湿度が低い領域では、電極反応部からガス拡散層を介して反応ガスとともに排出される水分の量が減少し、反応ガスの相対湿度が高い領域では、電極反応部に供給される水分の量が減少するので、反応ガスの相対湿度の面内分布により生じる電極反応部の含水量の面内分布が緩和される。
【００５４】
よって、電池反応部で局所的に発生する水の凝縮による拡散性の低下および乾燥による電解質性能の低下に伴う反応面積の低下によって生じる電流密度の不均一化を防ぐことができ、電池電圧の経時安定性が向上する。
【００５５】
［第３実施形態］
第３実施形態は、前記第１実施形態の固体高分子型燃料電池と同様な構成であって、ガス拡散層の気孔率が７０％以上である。つまり、アノードカーボン層１ｄおよびカソードカーボン層１ｅの気孔率を７０％以上としたものである。
【００５６】
第１実施形態におけるカーボン層に含有させるポリテトラフルオロエチレン（ＰＴＦＥ）の割合はカーボンとの合計重量に対して３５％としたが、図５に示すように６５％以下では、第１実施形態と同様に気孔率が７０％以上となるカーボン層が得られる。
【００５７】
次に、本実施形態の作用および効果について説明する。
【００５８】
アノードカーボン層１ｄおよびカソードカーボン層１ｅの気孔率を７０％以上にすることで、ガス拡散層のガス拡散機能の低下を防ぐことができる。
【００５９】
本実施形態の電池について、運転温度８０℃、運転圧力０．１ＭＰａ、電流密度４００ｍＡ／ｃｍ２、アノード加湿温度７０℃、カソード加湿温度７０℃、水素ガス利用率７０％、空気ガス利用率４０％で発電試験を行った。ここで、本実施形態の電池と比較するため、カーボン層の仕様のみを変更した電池を作成し、同様な条件で発電試験を行った。以下比較例として示す。
【００６０】
比較例の電池として、カソードカーボン層中に含まれるポリテトラフルオロエチレンの含有量を７０％にすることで、気孔率を７０％より低下させた電池を作成した。ここで、カソードカーボン層以外の電池の仕様は全て統一した。
【００６１】
図６に気孔率とセル電圧との関係を示す。この図から明らかなように、本実施形態の電池では、気孔率が７０％を下回る比較例の電池と比較してセル電圧が高い。
【００６２】
このように本実施形態によれば、ガス拡散層のガス拡散機能を防ぐことができるので、セル特性が向上する。
【００６３】
［第４実施形態］
図７は本発明に係る固体高分子型燃料電池の第４実施形態を示す断面図、図８は第４実施形態による固体高分子型燃料電池を構成するガス拡散層を示す斜視図である。なお、図中の矢印は反応ガスの流れの向きを表したものである。
【００６４】
図７に示すように、アノードガス拡散層１ａおよびカソードガス拡散層１ｂは、カーボンペーパー１ｃ（厚さ２７０μｍ）とカーボン層１ｆの２層の多孔質層で構成される。
【００６５】
このカーボン層１ｆは、図８に示すように反応ガス上流側の半分の面に形成した相対的に平均気孔径の小さいカーボン層１ｇと、反応ガス下流側の半分の面に形成した相対的に平均気孔径が大きいカーボン層１ｈとで構成される。平均気孔径の小さいカーボン層１ｇは、前記第１実施形態のアノードカーボン層１ｄと同様な仕様で形成される一方、平均気孔径の大きい多孔質層１ｈは、前記第１実施形態のカソードカーボン層１ｅと同様な仕様で形成されている。
【００６６】
このように本実施形態では、ガス拡散層の反応ガス下流部に位置する部分の平均気孔径を、反応ガス上流部に位置する部分の平均気孔径よりも大きくしてある。
【００６７】
また、本実施形態の固体高分子型燃料電池の製造方法では、固体高分子電解質膜３の両面に一対の触媒層２ａ，２ｂを接合し、これら触媒層２ａ，２ｂの固体高分子電解質膜３と接する面の反対の面に、多孔質層で形成される一対のガス拡散層１ａ，１ｂを接合する固体高分子型燃料電池の製造方法において、ガス拡散層１ａ，１ｂの反応ガス上流部に位置する部分には、カーボン多孔質体に少なくともカーボン粒子とフッ素樹脂分散体とからなるインクを塗布面が触媒層に接するように塗布した後、フッ素樹脂のガラス転移温度以上で熱処理して形成する一方、反応ガス下流部に位置する部分には、カーボン多孔質体に少なくともカーボン粒子とフッ素樹脂とからなる粉体を塗布面が触媒層に接するように塗布した後、フッ素樹脂のガラス転移温度以上で熱処理して形成してある。
【００６８】
次に、本実施形態の作用および効果について説明する。
【００６９】
本実施形態の固体高分子型燃料電池では、反応ガス上流部は下流部と比較して、触媒層と接するカーボン層の気孔径が相対的に小さいので、相対的に相対湿度の低い反応ガス上流部に位置する電極反応部からガス拡散層を介して反応ガスとともに排出される水分の量は減少し、相対的に相対湿度の高い反応ガス下流部に位置する電極反応部からガス拡散層を介して反応ガスとともに排出される水分の量は増加するので、電極反応部の含水量の面内分布が抑制される。
【００７０】
本実施形態の燃料電池について、運転温度８０℃、運転圧力０．１ＭＰａ、電流密度４００ｍＡ／ｃｍ２、アノード加湿温度７０℃、カソード加湿温度７０℃、水素ガス利用率７０％、空気ガス利用率４０％で発電試験を行った。ここで、本実施形態の電池と比較するため、カーボン層の仕様のみを変更した電池を作成し、同様な条件で発電試験を行った。以下比較例１，２として示す。
【００７１】
比較例１の電池は、アノードおよびカソードのカーボン層として、前記第１実施形態におけるアノードカーボン層と同様の仕様のものを用いた電池である。すなわち比較例１の電池は本実施形態の電池の反応ガス上流側の半分の面に形成したカーボン層が全面に亘って形成されたものである。
【００７２】
比較例２の電池は、アノードおよびカソードのカーボン層として、前記第１実施形態におけるカソードカーボン層と同様な仕様のものを用いた電池である。すなわち、比較例２の電池は本実施形態の電池の反応ガス下流側の半分の面に形成したカーボン層が全面にわたって形成されたものである。
【００７３】
図９にはセル電圧の経時変化を示したものである。この図から明らかなように、本実施形態の電池は比較例の電池よりも電圧の経時特性が優れていることが判る。
【００７４】
このように本実施形態によれば、相対的に相対湿度の低い反応ガス上流部に位置する電極反応部からガス拡散層を介して反応ガスとともに排出される水分の量は減少し、相対的に相対湿度の高い反応ガス下流部に位置する電極反応部からガス拡散層を介して反応ガスとともに排出される水分の量は増加するので、反応ガスの相対湿度の面内分布により生じる電極反応部の含水量の面内分布が緩和される。
【００７５】
よって、電池反応部で局所的に発生する水の凝縮による拡散性の低下および乾燥による電解質性能の低下に伴う反応面積の低下によって生じる電流密度の不均一化を防ぐことができ、電池電圧の経時安定性が向上する。
【００７６】
［第５実施形態］
図１０は本発明に係る固体高分子型燃料電池の第５実施形態における単電池積層体を示す斜視図、図１１（ａ），（ｂ）は、それぞれ単電池積層体を構成する中央部および両端部の単電池を示す断面図である。
【００７７】
図１０および図１１（ａ），（ｂ）に示すように、本実施形態の固体高分子型燃料電池は、ガス拡散層１ａ、１ｂを触媒層２ａ、２ｂを介して固体高分子電解質膜３を挟持させた単電池４ａ、４ｂを反応ガスを供給するセパレータ５を介して積層した単電池積層体６と、この単電池積層体６の両端に配置した集電板９とで構成される。
【００７８】
中央部に位置する単電池４ａは、前記第１実施形態のものと同様な方法で作成した。一方、単電池積層体６の端部に位置する集電板９に最も近傍の単電池４ｂは、カソードカーボン層１ｊを前記第１実施形態で説明したカソードカーボン層を形成する際に用いるカーボン粒子の平均粒子径が約５倍のものを使用して形成することで、カソードカーボン層１ｊの平均気孔径が増加した。
【００７９】
なお、端部に位置する電池４ｂは、カソードカーボン層１ｊ以外は全て前記第１実施形態と同様に構成されている。
【００８０】
このように本実施形態では、単電池積層体６の端部に位置する少なくとも１セルのガス拡散層を形成する多孔質層の平均気孔径は、単電池積層体６の中央部のセルのガス拡散層を形成する多孔質層の平均気孔径よりも大きくしてある。
【００８１】
次に、本実施形態の作用および効果について説明する。
【００８２】
単電池積層体６の端部のセルでは、放熱により中央部に位置するセルと比べて温度が低く、相対湿度が高くなる。したがって、端部のセルでは水の凝縮によりガス拡散性が低下する。本実施形態の構成によれば、単電池積層体６の端部のセルでは、電極反応部からガス拡散層を介して反応ガスとともに排出される水分の量が増加するため、ガス拡散性が向上する。
【００８３】
本実施形態の固体高分子型燃料電池について発電試験を行い、積層体を構成している単電池のセル電圧を測定した。比較のため、本実施形態の固体高分子型燃料電池の積層体端部に位置する単電池のカソードカーボン層を、中央部のものと同一仕様にしたものについても同様な試験を行った。
【００８４】
図１２は本実施形態を構成する単電池電圧の分布を示したものである。なお、セル番号の小さいものから順に積層している。この図から明らかなように、従来端部の電池でみられたガス拡散性の低下による電池電圧の低下が改善されるので、セル電圧がほぼ等しくなった。
【００８５】
このように本実施形態によれば、積層体の端部のセルでは電極反応部からガス拡散層を介して反応ガスとともに排出される水分の量が増加するため、ガス拡散性の低下による電池電圧の低下を防止することができる。
【００８６】
【発明の効果】
以上説明したように、本発明によれば、固体高分子型燃料電池のガス拡散層の気孔径を最適に設定することにより、従来課題となっていた反応ガスの相対湿度の面内分布によって発生する電池反応部の含水量分布の不均一化を是正することができ、経時的に安定した電圧が得られる高性能な固体高分子型燃料電池を提供することができる。
【図面の簡単な説明】
【図１】本発明に係る固体高分子型燃料電池の第１実施形態を示す断面図。
【図２】第１実施形態においてアノードカーボン層およびカソードカーボン層の気孔径分布を示す図。
【図３】第１実施形態においてセル電圧の経時変化を示す図。
【図４】本発明の第２実施形態において１０μｍ以下の気孔が占める割合とセル電圧の低下量との関係を示す図。
【図５】本発明の第３実施形態においてＰＴＦＥと気孔率との関係を示す図。
【図６】本発明の第３実施形態において気孔率とセル電圧との関係を示す図。
【図７】本発明に係る固体高分子型燃料電池の第４実施形態を示す断面図。
【図８】第４実施形態による固体高分子型燃料電池を構成するガス拡散層を示す斜視図。
【図９】本発明の第４実施形態においてセル電圧の経時変化を示す図。
【図１０】本発明に係る固体高分子型燃料電池の第５実施形態における単電池積層体を示す斜視図。
【図１１】（ａ），（ｂ）は、それぞれ単電池積層体を構成する中央部および両端部の単電池を示す断面図。
【図１２】本発明の第４実施形態を構成する単電池電圧の分布を示す図。
【図１３】従来の固体高分子型燃料電池積層体の構成を示す断面図。
【符号の説明】
１ａ  アノードガス拡散層
１ｂ  カソードガス拡散層
１ｃ  カーボンペーパー
１ｄ  アノードカーボン層
１ｅ  カソードカーボン層
１ｆ  カーボン層
１ｇ  平均気孔径の小さいカーボン層
１ｈ  平均気孔径の大きいカーボン層
１ｉ  中央部に位置する単電池のカソードカーボン層
１ｊ  端部に位置する単電池のカソードカーボン層
２ａ  アノード触媒層
２ｂ  カソード触媒層
３  固体高分子電解質膜
４  単電池
４ａ  積層体中央部に位置する単電池
４ｂ  積層体端部に位置する単電池
５  セパレータ
６  単電池積層体
７  冷却板
８  シール材
９  集電板
【図１】
0004528386.tif 000002
【図２】
0004528386.tif 000003
【図３】
0004528386.tif 000004
【図４】
0004528386.tif 000005
【図５】
0004528386.tif 000006
【図６】
0004528386.tif 000007
【図７】
0004528386.tif 000008
【図８】
0004528386.tif 000009
【図９】
0004528386.tif 000010
【図１０】
0004528386.tif 000011
【図１１】
0004528386.tif 000012
【図１２】
0004528386.tif 000013
【図１３】
0004528386.tif 000014